КОМПОЗИЦИЯ, УЛУЧШАЮЩАЯ ОБРАБАТЫВАЕМОСТЬ РЕЗАНИЕМ

1. Порошковая композиция на основе железа, содержащая в дополнение к порошку на основе железа малое количество улучшающей обрабатываемость резанием добавки в форме порошка, содержащей по меньшей мере один силикат из группы, состоящей из филлосиликатов.
2. Порошковая композиция на основе железа по п.1, при этом филлосиликат выбран из группы, состоящей из глинистых минералов.
3. Порошковая композиция на основе железа по п.2, при этом глинистые минералы выбраны из группы, состоящей из каолинита, смектитов и бентонитов.
4. Порошковая композиция на основе железа по п.3, при этом филлосиликат выбран из группы, состоящей из бентонитов.
5. Порошковая композиция на основе железа по любому из пп.1-4, при этом содержание улучшающей обрабатываемость резанием добавки составляет 0,05-1%, удобно 0,05-0,5%, предпочтительно 0,05-0,3%, более предпочтительно 0,05-0,2%, от массы порошковой композиции на основе железа.
6. Порошковая композиция на основе железа по п.1, при этом филлосиликат выбран из группы, состоящей из различных видов слюды, и при этом содержание улучшающей обрабатываемость резанием добавки составляет менее 0,5 мас.%, предпочтительно 0,4 мас.% или менее, например, 0,3 мас.% или менее, или 0,2 мас.% или менее.
7. Порошковая композиция на основе железа по п.6, при этом филлосиликат представляет собой мусковит.
99
8. Порошковая композиция на основе железа по любому из пп.1-4, 6 и 7, при этом размер частиц, Х, улучшающей обрабатываемость резанием добавки составляет ниже 50 мкм, предпочтительно ниже 30 мкм, а более предпочтительно ниже 20 мкм.
99
9. Порошковая композиция на основе железа по п.5, при этом размер частиц, Х, улучшающей обрабатываемость резанием добавки составляет ниже 50 мкм, предпочтительно ниже 30 мкм, а более предпочтительно ниже 20 мкм.
50
10. Порошковая композиция на основе железа по любому из пп.1-4, 6, 7 и 9, при этом средний размер частиц, Х, улучшающей обрабатываемость резанием добавки составляет ниже 20 мкм, предпочтительно ниже 15 мкм, более предпочтительно ниже 10 мкм, а наиболее предпочтительно ниже 5 мкм.
50
11. Порошковая композиция на основе железа по п.5, при этом средний размер частиц, Х, улучшающей обрабатываемость резанием добавки составляет ниже 20 мкм, предпочтительно ниже 15 мкм, более предпочтительно ниже 10 мкм, а наиболее предпочтительно ниже 5 мкм.
50
12. Порошковая композиция на основе железа по п.8, при этом средний размер частиц, X, улучшающей обрабатываемость резанием добавки составляет ниже 20 мкм, предпочтительно ниже 15 мкм, более предпочтительно ниже 10 мкм, а наиболее предпочтительно ниже 5 мкм.
13. Порошковая композиция на основе железа по любому из пп.1-4, 6, 7, 9, 11 и 12, при этом филлосиликат имеет твердость по Моосу ниже 5, предпочтительно ниже 4.
14. Порошковая композиция на основе железа по п.5, при этом филлосиликат имеет твердость по Моосу ниже 5, предпочтительно ниже 4.
15. Порошковая композиция на основе железа по п.8, при этом филлосиликат имеет твердость по Моосу ниже 5, предпочтительно ниже 4.
16. Порошковая композиция на основе железа по п.10, при этом филлосиликат имеет твердость по Моосу ниже 5, предпочтительно ниже 4.
17. Порошковая композиция на основе железа по любому из пп.1-4, 6, 7, 9, 11, 12 и 14-16, при этом филлосиликат содержит алюминий.
18. Порошковая композиция на основе железа по п.5, при этом филлосиликат содержит алюминий.
19. Порошковая композиция на основе железа по п.8, при этом филлосиликат содержит алюминий.
20. Порошковая композиция на основе железа по п.10, при этом филлосиликат содержит алюминий.
21. Порошковая композиция на основе железа по п.13, при этом филлосиликат содержит алюминий.
22. Порошковая композиция на основе железа по любому из пп.1-4, 6, 7, 9, 11, 12, 14-16 и 18-21, при этом порошок на основе железа содержит менее 10% по массе легирующих элементов.
23. Порошковая композиция на основе железа по п.5, при этом порошок на основе железа содержит менее 10% по массе легирующих элементов.
24. Порошковая композиция на основе железа по п.8, при этом порошок на основе железа содержит менее 10% по массе легирующих элементов.
25. Порошковая композиция на основе железа по п.10, при этом порошок на основе железа содержит менее 10% по массе легирующих элементов.
26. Порошковая композиция на основе железа по п.13, при этом порошок на основе железа содержит менее 10% по массе легирующих элементов.
27. Порошковая композиция на основе железа по п.17, при этом порошок на основе железа содержит менее 10% по массе легирующих элементов.
28. Применение филлосиликата, содержащегося в улучшающей обрабатываемость резанием добавке, в порошковой композиции на основе железа.
29. Способ приготовления порошковой композиции на основе железа, включающий: обеспечение порошка на основе железа; и смешивание порошка на основе железа с улучшающей обрабатываемость резанием добавкой в форме порошка, содержащей по меньшей мере один филлосиликат.
30. Способ получения спеченной детали на основе железа с улучшенной обрабатываемостью резанием, включающий: приготовление порошковой композиции на основе железа по любому из пп.1-27; компактирование порошковой композиции на основе железа при давлении компактирования 400-1200 МПа; спекание компактированной детали при температуре 1000-1300°С и необязательную термическую обработку спеченной детали.